(57)【要約】  【課題】ＡＣＦ等との長期接着信頼性に優れた半導体用接着剤付きテープおよびそれを用いた半導体集積回路接続用基板、銅張り積層板ならびに半導体装置を提供すること。  【解決手段】少なくとも可撓性を有する有機絶縁性フィルム層（Ａ）上に、熱可塑性樹脂および熱硬化性樹脂を含有する接着剤層（Ｂ）を有する半導体用接着剤付きテープであって、有機絶縁性フィルム層（Ａ）と接着剤層（Ｂ）との接着力（Ｐ１）と、接着剤層（Ｂ）の有機絶縁性フィルム層（Ａ）と接着していない側に銅箔を貼り合わせた場合の接着剤層（Ｂ）と銅箔との接着力（Ｐ２）と、該銅箔を貼り合わせた半導体用接着剤付きテープを１２１℃、１００％ＲＨで９６時間処理した後の有機絶縁性フィルム層（Ａ）と接着剤層（Ｂ）との接着力（Ｐ３）と、接着剤層（Ｂ）と銅箔との接着力（Ｐ４）が、Ｐ３／Ｐ１≧０．４０およびＰ４／Ｐ２≧０．４０を満たすことを特徴とする半導体用接着剤付きテープ。【選択図】  なし【特許請求の範囲】
【請求項１】
少なくとも可撓性を有する有機絶縁性フィルム層（Ａ）上に、熱可塑性樹脂および熱硬化性樹脂を含有する接着剤層（Ｂ）を有する半導体用接着剤付きテープであって、有機絶縁性フィルム層（Ａ）と接着剤層（Ｂ）との接着力（Ｐ１）と、接着剤層（Ｂ）の有機絶縁性フィルム層（Ａ）と接着していない側に銅箔を貼り合わせた場合の接着剤層（Ｂ）と銅箔との接着力（Ｐ２）と、該銅箔を貼り合わせた半導体用接着剤付きテープを１２１℃、１００％ＲＨで９６時間処理した後の有機絶縁性フィルム層（Ａ）と接着剤層（Ｂ）との接着力（Ｐ３）と、接着剤層（Ｂ）と銅箔との接着力（Ｐ４）が、Ｐ３／Ｐ１≧０．４０およびＰ４／Ｐ２≧０．４０を満たすことを特徴とする半導体用接着剤付きテープ。
【請求項２】
０．４０≦Ｐ４／Ｐ３≦１．６０であることを特徴とする請求項１記載の半導体用接着剤付きテープ。
【請求項３】
２５℃における接着剤層（Ｂ）の貯蔵弾性率が１００〜３０００ＭＰａであることを特徴とする請求項１記載の半導体用接着剤付きテープ。
【請求項４】
有機絶縁フィルム層（Ａ）がポリイミドフィルムであることを特徴とする請求項１記載の半導体用接着剤付きテープ。
【請求項５】
請求項１〜４のいずれか記載の半導体用接着剤付きテープと銅箔を積層してなる銅張り積層板。
【請求項６】
請求項１〜４のいずれか記載の半導体用接着剤付きテープを用いてなる半導体集積回路接続用基板。
【請求項７】
請求項６記載の半導体用接続用基板を用いてなる半導体装置。
【発明の詳細な説明】
【技術分野】
【０００１】
本発明は、半導体用接着剤付きテープおよび半導体集積回路接続用基板ならびに半導体装置に関するものである。さらに詳しくは、半導体集積回路を実装する際に用いられる、テープオートメーテッドボンディング（ＴＡＢ）方式のパターン加工テープ、ボールグリッドアレイ（ＢＧＡ）パッケージ用インターポ−ザー等の半導体接続用基板、リードフレーム固定テープ、ＬＯＣ固定テープ、銅張り積層板およびカバーレイ等を作製するために適した接着剤付きテープおよびそれを用いた半導体集積回路接続用基板ならびに半導体装置に関するものである。
【背景技術】
【０００２】
従来、半導体集積回路（ＩＣ）の実装には、金属製のリードフレームを用いた方式がもっとも多く用いられているが、近年では、ガラスエポキシやポリイミド等の有機絶縁性フィルム上にＩＣ接続用の導体パターンを形成した、接続用基板を介した方式が増加している。
【０００３】
パッケージ形態としては、デュアルインラインパッケージ（ＤＩＰ）、スモールアウトラインパッケージ（ＳＯＰ）あるいはクアッドフラットパッケージ（ＱＦＰ）等のパッケージ形態が用いられてきた。しかしながら、ＩＣの多ピン化とパッケージの小型化に伴って、最もピン数を多くすることができるＱＦＰにおいても、それらの対応には限界が近づいている。そこで、パッケージの裏面に、接続端子を配列するＢＧＡ（ボ−ルグレッドアレイ）やＣＳＰ（チップスケールパッケージ）が用いられるようになってきた。
【０００４】
また、半導体用接続基板の接続方式としては、代表的なものとして、テープオートメーテッドボンディング（ＴＡＢ）方式によるテープキャリアパッケージ（ＴＣＰ）が挙げられる。
【０００５】
ＢＧＡ、ＣＳＰがＱＦＰ、ＳＯＰと構造的に最も大きく異なる点は、前者がインターポーザーと称される基板を必要とするのに対し、後者は金属製のリードフレームを用いることにより必ずしも基板を必要としない点にある。ここでいうインターポーザーは、前述のＴＣＰのパターンテープと同様の機能を有するものなので、ＴＡＢ用接着剤付きテープ（以下、ＴＡＢ用テープと称する。）を使用することができる。これは、インナーリードを有する接続方式に有利であることは当然であるが、半田ボール用の孔やＩＣ用のデバイスホールを機械的に打ち抜いた後に、銅箔をラミネートしたりするプロセス等に適している。
【０００６】
図１および図２に、ＢＧＡ型半導体装置とＣＳＰ型半導体装置の一態様の断面図を示す。図１は、半導体装置用接着剤付きテープを用いた半導体装置（ＢＧＡ）の一態様を示す断面図である。また、図２は、半導体装置用接着剤付きテープを用いた半導体装置（ＣＳＰ）の一態様を示す断面図である。
【０００７】
図１において、半導体装置は、有機絶縁性フィルム１２に接着剤層１３およびリード１４を介して半導体集積回路１５と半田ボール１８が設けられており、有機絶縁性フィルム１２の反対面にスティフナー（補強板）１９が設けられており、リード１４と半導体集積回路１５が金バンプ１７を介して接続され、封止樹脂１６にて被覆されている。
【０００８】
図２においては、有機絶縁性フィルム２０に接着剤２１を介してリード２２と半田ボール２６、ソルダーレジスト２７、封止樹脂２４が設けられており、これに金バンプ２５を介して半導体集積回路２３が接続されている。
【０００９】
一方、ＴＡＢ方式は一括してボンディングする方式（ギャングボンディング）であるため、ＩＣチップとインナーリードを接続する際に、他の接続方式と比べ短時間でボンディングできることからコスト的に有利であり、半田ボール用の孔やＩＣ用のデバイス孔を機械的に打ち抜いた後に銅箔をラミネートするプロセス等にも適用されている。
【００１０】
また、ＴＣＰの接続用基板（パターンテープ）には、一般的にＴＡＢ用テープが使用されている。通常のＴＡＢ用テープは、ポリイミドフィルムなどの可撓性を有する有機絶縁性フィルム上に、未硬化状態の接着剤層、および離型性を有するポリエステルフィルムなどの保護フィルム層を積層した３層構造で構成されている。
【００１１】
ＴＡＢ用テープは、（１）スプロケットおよびデバイス孔の穿孔、（２）銅箔との熱ラミネート、（３）パターン形成（レジスト塗布、エッチング、レジスト除去）、および（４）スズまたは金−メッキ処理などの加工工程を経て半導体集積回路接続用基板に加工される。
【００１２】
図３に、半導体集積回路搭載前の半導体集積回路接続用基板の形状の一例を示す。図３は半導体集積回路搭載前の半導体集積回路接続用基板の斜視図であり、有機絶縁性フィルム１上に接着剤層２とリード５が配置されており、有機絶縁性フィルム１には有機絶縁性フィルム１を送るためのスプロケット孔３とデバイスを設置するデバイス孔４が設けられている。
【００１３】
また、図４は、図３の半導体集積回路接続用基板を用いた半導体装置の一態様を示す断面図である。図４において、半導体集積回路接続用基板には、有機絶縁性フィルム１上に接着剤層２を介して固定されたインナーリード部６とアウターリード部７を有するリード５が配置されている。この半導体集積回路接続用基板のインナーリード部６を、保護膜１１を有する半導体集積回路８の金バンプ１０に熱圧着（インナーリードボンディング）し、半導体集積回路８を搭載する。次いで、封止樹脂９による樹脂封止工程を経て半導体装置が作製される。また、インナーリード部６を有さず、半導体集積回路接続用基板のリード５と半導体集積回路８の金バンプ１０との間をワイヤーボンディングで接続する方式も採用されている。このような半導体装置をテープキャリアパッケージ（ＴＣＰ）型半導体装置と称する。最後に、ＴＣＰ型半導体装置は、他の部品を搭載した回路基板やガラス基板等とアウターリード部７により接続（アウターリードボンディング）される。この接続方法の一つに異方導電性フィルム（ＡＣＦ）を介してＴＣＰとガラス基板等が接続される実装形態がある。一般的な接続方法として、ＡＣＦとＴＣＰを仮接着した後、ガラス基板等の回路とＴＣＰ回路を位置合わせし、熱圧着してＡＣＦを熱硬化させる方法があり、これにより接続信頼性を高められる。
【００１４】
近年、電子機器の小型化と高密度化が進行するに伴い、ＴＡＢ方式における導体幅と導体間距離が非常に狭くなってきており、ＡＣＦとの接着においても高信頼性が求められてきている。また電子機器内部はますます高温下に曝されるため、ＡＣＦとＴＡＢ用テープとの高温接着信頼性が更に要求されている。そこでＴＡＢ用テープとの高温接着信頼性に優れるＡＣＦ材料の開発等が行われている。
【００１５】
近年、ＡＣＦの接着力改良が行われてきた結果、ＴＡＢ用テープの接着剤層あるいは銅箔とＡＣＦとの界面で発生する剥離が解消されてきている。しかし、ＴＡＢ用テープの接着剤層と銅箔との界面あるいは接着剤層と有機絶縁性フィルム層との界面での剥離現象が顕在化している。特にＡＣＦ実装後のＴＡＢ用テープが高温高湿環境下に曝されると、ＴＡＢ用テープの接着剤層と銅箔、および接着剤層と有機絶縁性フィルム層との接着力が著しく低下する。これは銅箔、接着剤層および有機絶縁性フィルム層表面の加水分解が促進されているためであるが、特に影響力の大きい接着剤層について高温高湿環境下における耐加水分解性の要望がますます強くなってきている。本現象はＡＣＦだけに限定されたものではなく、ＡＣＦと同様にＴＡＢ用テープの回路パターン上に積層される材料すべてに共通するものであり、封止樹脂や回路の保護膜として使用されるソルダーレジストも同様である。
【００１６】
耐リフロー性（耐熱性）及び耐高温高湿性に優れた接着剤組成物として、有機絶縁性フィルムと金属板をシート化された接着剤組成物を介して貼り合わせ、１５０℃で２時間加熱硬化後の有機絶縁性フィルムを剥離するときの剥離力と、前記加熱硬化後からさらに高温高湿条件で２５０時間放置後の剥離力の変化が、４０％以下であることを特徴とする接着剤組成物が提案されている（例えば、特許文献１参照。）。しかし、このような接着剤組成物を用いても、他方の面に張り合わせられる銅箔との接着耐久性を両立することができないため、銅箔と接着剤との界面に応力が集中すると容易に銅箔から剥離が発生するという課題があった。
【特許文献１】特開２００３−３０１１６２号公報（請求項１）
【発明の開示】
【発明が解決しようとする課題】
【００１７】
本発明は、ＡＣＦ等との長期接着信頼性に優れた半導体用接着剤付きテープおよびそれを用いた半導体集積回路接続用基板、銅張り積層板ならびに半導体装置を提供することを目的とするものである。
【課題を解決するための手段】
【００１８】
上記課題を解決するための本発明の半導体用接着剤付きテープは、主として次の構成を有する。すなわち、少なくとも可撓性を有する有機絶縁性フィルム層（Ａ）上に、熱可塑性樹脂および熱硬化性樹脂を含有する接着剤層（Ｂ）を有する半導体用接着剤付きテープであって、有機絶縁性フィルム層（Ａ）と接着剤層（Ｂ）との接着力（Ｐ１）と、接着剤層（Ｂ）の有機絶縁性フィルム層（Ａ）と接着していない側に銅箔を貼り合わせた場合の接着剤層（Ｂ）と銅箔との接着力（Ｐ２）と、該銅箔を貼り合わせた半導体用接着剤付きテープを１２１℃、１００％ＲＨで９６時間処理した後の有機絶縁性フィルム層（Ａ）と接着剤層（Ｂ）との接着力（Ｐ３）と、接着剤層（Ｂ）と銅箔との接着力（Ｐ４）が、Ｐ３／Ｐ１≧０．４０およびＰ４／Ｐ２≧０．４０を満たすことを特徴とする半導体用接着剤付きテープである。
【発明の効果】
【００１９】
本発明によれば、ＡＣＦ等との長期接着信頼性に優れた半導体用接着剤付きテープが得られる。この半導体装置用接着剤付きテープを用いることで高密度実装用の半導体集積回路接続用基板ならびにそれを用いた銅張り積層板および半導体装置を工業的に有利に製造することができ、得られる半導体装置の信頼性を向上させることができる。
【発明を実施するための最良の形態】
【００２０】
以下、本発明について詳細に説明する。
【００２１】
本発明の半導体用接着剤付きテープは、可撓性を有する有機絶縁性フィルム層（Ａ）上に、熱可塑性樹脂および熱硬化性樹脂を含有する接着剤層（Ｂ）を有する。接着剤層（Ｂ）上には、必要により保護フィルム層を設けてもよい。
【００２２】
本発明は、有機絶縁性フィルム層（Ａ）と接着剤層との接着力（Ｐ１）と、接着剤層（Ｂ）上に銅箔を貼り合わせたときの接着剤層（Ｂ）と銅箔との接着力（Ｐ２）と、該銅箔を貼り合わせた半導体用接着剤付きテープを１２１℃、１００％ＲＨで９６時間処理した後の有機絶縁性フィルム層（Ａ）と接着剤層（Ｂ）との接着力（Ｐ３）と、接着剤層（Ｂ）と銅箔との接着力（Ｐ４）が、Ｐ３／Ｐ１≧０．４０およびＰ４／Ｐ２≧０．４０であることを特徴とする。ここで、半導体用接着剤付きテープが保護フィルム層を有する場合には、Ｐ２は保護フィルム層を剥離して銅箔を貼り合わせたときの接着力をいう。
【００２３】
ここでいう接着力とは５０ｍｍ／分の引き剥がし速度で９０°剥離で測定したものをいう。銅箔は厚さ１２〜１８μm厚さの電解銅箔を用いる。有機絶縁性フィルム層（Ａ）と接着剤層（Ｂ）との接着力は、銅箔を貼り合わせた半導体用接着剤付きテープを有機絶縁性フィルム層（Ａ）が上側になるようにＳＵＳ板にセットした後に、銅箔および接着剤層を固定したまま有機絶縁性フィルム側から引き剥がした時の荷重より算出する。一方、接着剤層（Ｂ）と銅箔との接着力は、有機絶縁性フィルム層（Ａ）が下側になるようにＳＵＳ板にセットした後に銅箔側から引き剥がした時の荷重より算出する。ここで、Ｐ１およびＰ２は、熱硬化後の接着剤層との接着力をいう。熱硬化後とは、銅箔を貼り合わせた後に１００℃以上で加熱処理した後のことを示す。
【００２４】
本発明においては、Ｐ３／Ｐ１およびＰ４／Ｐ２が０．４０以上であることが必要であり、好ましくは０．６０以上であり、更に好ましくは０．７０以上である。一例として、ＴＡＢ用テープに応用した場合について説明する。Ｐ３／Ｐ１あるいはＰ４／Ｐ２が０．４０未満であると、応力が働くと有機絶縁性フィルム層あるいは銅箔と接着剤層との界面から容易に剥離する。この理由は次のように考えられる。有機絶縁性フィルム層と銅箔、接着剤層は互いに熱膨張係数が異なることから、１２１℃の環境下で、各層の界面において熱膨張係数差による引っ張り合いの応力が生じる。ここで、接着力変化が大きいことは、接着剤層の劣化（脆化）を意味しており、その結果として劣化歪みによる内部応力が増大する。この内部応力と各層の界面における引っ張り合いの応力が作用する結果、界面の剥離が発生する。
【００２５】
上記接着剤層（Ｂ）は１２１℃、１００％ＲＨで９６時間処理後の接着力Ｐ３およびＰ４がいずれも５Ｎ／ｃｍ以上であることが好ましく、更に好ましくは１０Ｎ／ｃｍ以上である。
【００２６】
本発明において接着剤層（Ｂ）は、熱可塑性樹脂および熱硬化性樹脂を含む。
【００２７】
熱可塑性樹脂としては、例えば、アクリル樹脂、シリコーン樹脂、フェノキシ樹脂、ポリアミド樹脂、ウレタン樹脂、ポリイミド樹脂およびポリエステル樹脂等が挙げられる。例えば、ＴＡＢ用テープの場合には、熱可塑性樹脂として公知の種々のポリアミド樹脂を好ましく使用することができる。特に、炭素数が２０〜５０であるジカルボン酸（いわゆるダイマー酸）を必須成分として含むと、接着剤層に可撓性をもたせることができ、低吸水率のため絶縁性に優れた接着剤層が得られるため好適である。ダイマー酸を含むポリアミド樹脂は、常法によるダイマー酸とジアミンの重縮合により得られるが、この際に、ダイマー酸以外のアジピン酸、アゼライン酸およびセバシン酸等のジカルボン酸を共重合成分として含有してもよい。ジアミンとしては、エチレンジアミン、ヘキサメチレンジアミンおよびピペラジン等の公知のものを使用することができ、吸湿性と溶解性の点から２種以上を混合してもよい。
【００２８】
側鎖に官能基を有するポリアミド樹脂を用いると、架橋密度が増大するため、高いガラス転移温度（Ｔｇ）が得られ、高温高湿処理による加水分解を軽減することができる。官能基としては、水酸基、カルボキシル基、アミノ基、メルカプト基、フェノール基等が挙げられる。これらの中でも特にフェノール基を側鎖に有するポリアミド樹脂は好適である。耐熱性に優れるフェニル基を有している上に種々の構造の熱硬化性樹脂との相溶性に優れているため、熱硬化性樹脂と該ポリアミド樹脂とが効率的に反応し、剛直な化学構造が得られる。その結果、高温高湿下における耐加水分解性に優れ、接着剤層の接着力低下の軽減に効果をもたらせることとなる。また接着性に寄与するアミド結合は残しておくことが好ましいことから、側鎖に官能基を有していることが好ましい。このようなポリアミド樹脂としては、多価カルボン酸あるいは多価アミンを上述したダイマ−酸とジアミンと共重合し、該多価カルボン酸あるいは多価アミンを介して官能基を導入する方法が挙げられる。多価カルボン酸としてはトリカルボン酸以上を示しており、ブタン−１，２，４−トリカルボン酸、シクロヘキサン−１，２，３トリカルボン酸、ナフタレン−１，２，４−トリカルボン酸、ブタン−１，２，３，４−テトラカルボン酸、３，３’、４、４’−ベンゾフェノンテトラカルボン酸等を例示することができる。多価アミンとしてはトリアミン以上を示しており、ジエチレントリアミン、４，４’、４”−トリアミノトリフェニルメタン、トリアムテレン等が例示される。
【００２９】
上記の官能基を側鎖に有するポリアミド樹脂は、他の熱可塑性樹脂と任意に組み合わせることは可能である。上記官能基を側鎖に有するポリアミド樹脂含有量は、全熱可塑性樹脂中５〜１００重量％であることが好ましく、より好ましくは１０〜１００重量％、さらに好ましくは２０〜１００重量％である。含有量が５重量％以上であれば、高温高湿処理による接着力低下の抑制効果が得られる。
【００３０】
熱硬化性樹脂としては、例えば、フェノール樹脂、エポキシ樹脂、尿素樹脂、シアナート樹脂、マレイミド樹脂およびアセタール樹脂等が挙げられ、特にエポキシ樹脂またはフェノール樹脂を含むことが好ましい。
【００３１】
エポキシ樹脂は、１分子内に２個以上のエポキシ基を有するものであれば特に制限されないが、例えば、ビスフェノールＦ、ビスフェノールＡ、ビスフェノールＳ、ジヒドロキシナフタレン等のジグリシジルエーテル、脂環式タイプ、エポキシ化フェノールノボラック、エポキシ化クレゾールノボラック、エポキシ化トリスフェニロールメタン、エポキシ化テトラフェニロールエタンおよびエポキシ化メタキシレンジアミン等が挙げられる。これらの中でも、特に２５℃で液体であるエポキシ樹脂が好ましく、低温流動性を上げることができる。エポキシ樹脂の含有量は、熱可塑性樹脂１００重量部に対して好ましくは５〜１００重量部であり、より好ましくは２０〜７０重量部である。
【００３２】
フェノール樹脂としては、レゾール型およびノボラック型のいずれの樹脂であってもよい。例えば、ストレート以外にクレゾール、ターシャリブチルあるいはノニルなど種々の置換基を有した構造のフェノール樹脂を使用することができ、また同時に、これらの異なった構造のフェノール樹脂を併用してもよい。また、レゾール型とノボラック型樹脂の併用も何ら制限がない。フェノール樹脂の含有量は、熱可塑性樹脂１００重量部に対して好ましくは５〜１００重量部であり、より好ましくは２０〜７０重量部である。
【００３３】
また、高温高湿環境下においてはＴＡＢ用テープの接着剤層（Ｂ）と銅箔および接着剤層（Ｂ）と有機絶縁性フィルム層（Ａ）との接着力のバランスを制御することが更に好ましい。ＡＣＦ、ＴＡＢ用テープの銅箔、接着剤層、有機絶縁性フィルム層等の異種材料が積層されていると、各材料の温度膨張係数が異なるために各層ならびにその界面に三次元的に応力が発生する。更に接着剤層の加水分解が進むと、接着剤層と面している銅箔あるいは有機絶縁性フィルム層との界面に劣化応力が加わる。その際に接着剤層の双方の面の接着力に大きな差が生ずると、接着力の小さい面にこれらの応力が集中し、原子レベルではなく、界面からのマクロ的な剥離を助長することにつながる。これらを抑制するためには高温高湿環境下におかれた後の有機絶縁性フィルム層（Ａ）と接着剤層（Ｂ）との接着力（Ｐ３）と、有機絶縁性フィルム層（Ａ）と銅箔との接着力（Ｐ４）との比Ｐ３／Ｐ４が０．４０〜１．６０の範囲であることが好ましく、より好ましくは０．６０〜１．４０、更に好ましくは０．７０〜１．３０の範囲である。Ｐ３／Ｐ４が０．４〜１．６０の範囲であれば接着力の小さい面に対する応力集中を軽減することができ、剥離を抑制することができる。
【００３４】
Ｐ３／Ｐ４は、ＴＡＢ用テープにおける銅箔あるいは有機絶縁性フィルム層と接着剤層との埋まり込み性と密接に関与している。ＴＡＢ用テープにおける接着剤層の埋まり込みが不十分であると、高温高湿環境下に曝された時に該界面の空洞に水分が滞留し、接着剤層、銅箔あるいは有機絶縁性フィルム層の表面の加水分解が促進されるために、Ｐ３あるいはＰ４の接着力が著しく低下し、結果的にＰ３／Ｐ４を制御することが困難になる。埋まり込み性は、銅箔および有機絶縁性フィルム層（Ａ）に接着剤層（Ｂ）をラミネートして積層する際の接着剤層の流動性に起因する。例えば銅箔あるいは有機絶縁性フィルム層の表面粗さが大きい場合やラミネート温度が低温側にばらつくと、接着剤層の流動性不足が生じる。したがって、高温でラミネートすることによって接着剤層の流動性を確保することができるが、銅箔、有機絶縁性フィルム層、接着剤層の各温度膨張係数が異なるために、各層を高温でラミネートすると残留応力が発生し、テープ変形が発生する。そこで高温でのラミネート工程を回避するためには、低温で流動性に優れる接着剤層であることが好ましい。特に低分子量の熱硬化性樹脂を用いることが有効であり、２個以上のメチロール基を有するフェノールモノマーを使用することが好ましい。このようなフェノールモノマーを用いると、ラミネートでは十分に軟化して銅箔あるいは有機絶縁性フィルム層との埋まり込み性に好影響を与えながらも、メチロール基を多く有しているため銅箔ラミネート後のキュア工程で反応が起こるため剛直な硬化物が得られる。該フェノールモノマーの含有量は、熱可塑性樹脂１００重量部に対して好ましくは５〜９５重量部、更に好ましくは１０〜６０重量部である。５重量部以上であれば良好な流動性を得ることができ、９５重量部以下であればラミネートした時に接着剤層が過度に流れすぎてはみ出しが生じない。また該フェノールモノマーの含有量と、前述のフェノール樹脂の含有量との比は、フェノールモノマー／フェノール樹脂＝５／９５〜９５／５であることが好ましい。
【００３５】
本発明において、接着剤層中には熱硬化性樹脂の硬化剤および硬化促進剤を含んでいてもよい。例えば、熱硬化性樹脂がエポキシ樹脂およびレゾール型フェノールである場合、芳香族ポリアミンや三フッ化ホウ素トリエチルアミン錯体等の三フッ化ホウ素のアミン錯体、２−アルキル−４−メチルイミダゾールや２−フェニル−４−アルキルイミダゾール等のイミダゾール誘導体、無水フタル酸や無水トリメリット酸等の有機酸、ジシアンジアミドやトリフェニルフォスフィン等公知のものが使用することができる。硬化剤と硬化促進剤の含有量は、熱可塑性樹脂１００重量部に対して好ましくは０．１〜１０重量部である。
【００３６】
接着剤層には、以上の成分以外に、接着剤の特性を損なわない範囲で酸化防止剤やイオン捕捉剤などの有機または無機成分を含有することができる。
【００３７】
接着力比Ｐ３／Ｐ１、Ｐ４／Ｐ２を制御するために上述した官能基を側鎖に有するポリアミド樹脂を用いることが有効であるが、架橋密度の増大により接着剤層が高Ｔｇ化しているため接着剤層の残留歪みが増大し、硬化後の常温におけるＴＡＢ用テープの反りが発生する場合がある。そこで、常温における接着剤層が可撓性を有することが好ましい。すなわち、熱硬化後の接着剤層の常温における貯蔵弾性率が１００〜３０００ＭＰａの範囲であることが好ましく、より好ましくは３００〜２０００ＭＰａ、更に好ましくは５００〜１５００ＭＰａの範囲である。１００ＭＰａ以上であれば耐薬品性に優れており、３０００ＭＰａ以下であると反り低減効果が得られる。ここでいう貯蔵弾性率とは、粘弾性試験機により昇温５℃／分、周波数１Ｈｚの条件で２５℃における測定値である。サンプルは、接着剤層を積層したものを用いる（１５ｍｍ×３０ｍｍ×５０μｍ厚さ）。２５℃における貯蔵弾性率を調整するためには、フレキシブル骨格を有する熱可塑性エラストマを混合することが有効である。例えばゴム物性を有するＮＢＲ系、ＳＢＲ、イソプレン系等が有効であり、その他にポリアミド樹脂のエーテル変性品等が挙げられる。該熱可塑性エラストマの含有量は、全熱可塑性樹脂中２〜８０重量％が好ましく、より好ましくは５〜６０重量％、更には１０〜４０重量％であることが好ましい。
【００３８】
本発明の半導体用接着剤付きテープに用いられる有機絶縁性フィルム層（Ａ）としては、例えば、ポリイミド、ポリエーテルイミド、芳香族ポリアミドなどのいわゆる耐熱性フィルム、あるいはフレキシブルエポキシ／ガラスクロスなどの複合材料などが好ましく挙げられる。また、有機絶縁性フィルム層は、後述する保護フィルム層と同一のフィルムであっても良い。特にポリイミドフィルムは、熱寸法安定性の点から特に好ましく用いられる。またコロナやプラズマ等の表面処理を施すことは接着剤層との接着力向上という点において好ましい。
【００３９】
本発明の半導体用接着剤付きテープにおいて、保護フィルム層を設ける場合には、ポリエチレンテレフタレート、ポリフェニレンサルファイド、ポリエチレンおよびポリプロピレンなどのフィルムが使用可能である。なかでも、ポリエチレンテレフタレートフィルムおよびポリフェニレンサルファイドフィルムは、引張り弾性率、引張り伸度がパンチングに適しており、シャープなホール断面を形成することができ、特に好ましく用いられる。保護フィルム層の厚さは、１０〜１００μｍのものが使用できるが、より好ましくは２０〜４０μｍである。
【００４０】
本発明の半導体接着剤付きテープは、熱可塑性樹脂および熱硬化性樹脂、必要に応じて触媒等を添加した接着剤溶液をフィルム基材に塗布、乾燥することによって得ることができる。
【００４１】
本発明の半導体用接着剤付きテープは、銅箔と張り合わせた銅張り積層板や半導体接続用基板ならびにその半導体用装置に用いることができる。
【００４２】
本発明に用いられる銅箔は、電解銅箔、圧延銅箔のいずれでもよく、接着剤層との張り合わせ面にメッキ処理等が施されたものが好適に用いられる。銅箔の厚さは数μｍから５０μｍまでのものが好ましい。
【００４３】
本発明の半導体用接着剤付きテープは、図３に示すような、半導体集積回路の実装方法であるテープオートメーテッドボンディング（ＴＡＢ）方式のパターンテープや、ボールグリッドアレイ（ＢＧＡ）パッケージ用インターポーザ等の半導体接続用基板、ダイボンディング材、リードフレーム固定テープ、ＬＯＣテープ、および多層基板の層間接着シート等のフィルム形状の接着剤を用いた半導体装置を作製するために好ましく使用され、特に図４に示すようなＴＣＰ型半導体装置や、図１に示すようなＢＧＡ型半導体装置、図２に示すようなＣＳＰ型半導体装置の作製に好ましく使用することができる。
【００４４】
本発明の半導体集積回路接続用基板は、上記半導体用接着剤付きテープを使用したものであり、また本発明の半導体装置は、上記半導体集積回路接続用基板を用いたものである。
【００４５】
本発明の半導体用接着剤付きテープをＴＡＢ用テープとして用いる場合は、まず、上記半導体用接着剤付きテープに、所定のパターンを有するパンチング用金型を設置したプレス機によってパンチングを行う。保護フィルム層を有する場合にはこれを剥離し、銅箔ラミネートを行った後、加熱処理する。銅箔ラミネート条件は、温度１００〜１６０℃、押圧０．１〜０．３ＭＰａが好ましい。また加熱条件は、ステップ加熱していくことが好ましく、５０〜９０℃の比較的低温領域から除々に昇温しながら最終的には１５０〜１８０℃まで昇温していくことが好ましい。次いで、フォトリソグラフィ−により半導体集積回路接続用の導体回路を形成することで半導体集積回路接続用基板が得られ、その半導体集積回路接続用基板を用いて、好適には４００〜５００℃、１秒〜１分の条件でインナーリードボンディングを行い、半導体集積回路を接続し、しかる後に、エポキシ系液状封止剤で樹脂封止を行うことで半導体装置を製造することができる。
【実施例】
【００４６】
以下に、一例としてＴＡＢ用テープを挙げて、本発明の半導体用接着剤付きテープについて具体的に説明するが、本発明はこれらの実施例に限定されるものではない。実施例の説明に入る前に評価方法について述べる。
【００４７】
（１）貯蔵弾性率Ｅ’の測定
硬化後のＴＡＢ用テープの接着剤層を剥離し、接着剤層同士を積層して３０ｍｍ×１０ｍｍ、厚さ５０μｍのサンプルを作製した。このサンプルを、粘弾性測定装置（セイコーインスツルメント（株）製  ＤＭＳ６１００）にて、昇温５℃／分、周波数１Ｈｚで振動させ、２５℃における貯蔵弾性率Ｅ’を測定した。
【００４８】
（２）接着力の測定
ＴＡＢ用テープの保護フィルムを剥離し、厚み１８μｍの電解銅箔を、１３０℃、０．３ＭＰａの条件でラミネートした。続いてエアオーブン中で、８０℃で３時間、１００℃で５時間、１５０℃で５時間の順次加熱処理を行い、銅箔付きＴＡＢ用テープを作製した。得られた銅箔付きＴＡＢ用テープの銅箔面に、常法によりフォトレジスト膜を形成し、エッチング、レジスト剥離を行い、それぞれ導体幅１ｍｍおよび５０μｍの導体回路を作製し、接着強度評価用サンプルとした。次に、ホウフッ酸系の無電解スズメッキ液（シプレイ・ファーイースト（株）製  スズメッキ液（商品名）ＴＩＮＰＯＳＩＴ  ＬＴ−３４）に７０℃で５分浸漬処理し、０．５μｍ厚のメッキを施し、以下の方法で接着力を測定した。
（ａ）接着剤層（Ｂ）と銅箔との接着力
上記作製した導体幅５０μｍの評価用サンプルを用いて、銅箔が上面となるように固定し、導体を９０°方向に５０ｍｍ／分の速度で剥離し、その際の剥離力を測定した。
（ｂ）有機絶縁性フィルム層（Ａ）と接着剤層（Ｃ）との接着力
上記作製した導体幅１ｍｍのサンプルを導体に沿って長さ５０ｍｍに有機絶縁性フィルムごとカットし、銅箔が下面になるように固定し、有機絶縁性フィルム層から９０°方向に５０ｍｍ／分の速度で剥離し、その際の剥離力を測定した。
【００４９】
（３）高温高湿後の接着力の測定
上記（２）で作製した導体幅５０μmの評価用サンプルを用いて１２１℃、１００％ＲＨ、９６ｈ処理を行った後、上記（２）（ａ）および（ｂ）と同様の方法で銅箔および有機絶縁性フィルム層との接着力を測定した。
【００５０】
（４）ＡＣＦ実装品の剥離発生率
上記（２）で作製した導体幅５０μｍの評価用サンプルの導体側面とＩＴＯで表面処理したガラス面との間にＡＣＦ（日立化成（株）製  ＡＣ７２０１−１８）を１７０℃、２０秒、０．３ＭＰａの条件で熱圧着し、ＡＣＦ評価用サンプルを作製した。作製したＡＣＦ評価用サンプルを１２１℃、１００％ＲＨ、９６ｈ処理を行った後、超音波探傷装置（日立建機（株）製  ＳＡＴ）にてポリイミドフィルム面側より観察し、ＡＣＦ貼り付け面積に対する剥離発生部分の面積の比率を剥離発生率とした。
【００５１】
（５）反り
ＴＡＢ用テープを１９０ｍｍ×４８ｍｍにカットし、保護フィルムを剥離し、１８μｍの電解銅箔を、１３０℃、０．３ＭＰａの条件でラミネートした。続いてエアオーブン中で、８０℃で３時間、１００℃で５時間、１５０℃で５時間の順次加熱処理を行い、銅箔付きＴＡＢ用テープを作製した。反りの測定は、ＳＥＭＩ−Ｇ７６−０２９９に準じて２３℃、５５％ＲＨで２４時間調湿した後行い、サンプルの短辺側の一辺を押さえて反り上がったサンプルの反対側の高さをノギスで測定し、反り量とした。銅箔側に反る場合をプラスとした。
【００５２】
（６）耐薬品性
上記（２）で作製した導体幅５０μｍの評価用サンプルを用いて、１Ｎ  ＮａＯＨで４０℃、１ｈ処理した時の銅箔との接着力を測定し、その処理前後の接着力比を接着保持率（％）とした。
【００５３】
（参考例１）（ポリアミド樹脂ＰＡ−１の合成）
酸としてダイマー酸（ユニケマ社製、商品名ＰＲＩＰＯＬ１００９）およびアジピン酸（ダイマー酸／アジピン酸＝２／１（モル比））を、ジアミンとしてヘキサメチレンジアミンを用い、酸／アミン比をほぼ等量の範囲で混合し、１重量％以下の消泡剤および１重量％以下のリン酸触媒を加え、反応体を調製した。この反応体を、１４０℃、１時間撹拌加熱後、２０５℃まで昇温し、約１．５時間撹拌した。約２ｋＰａの真空下で、０．５時間保持し、温度を低下させた。最後に、酸化防止剤（チバガイギ社製、“イルガノックス”１０１０）を１重量％以下添加し、分子末端にアミノ基を有するアミン価１０、分子量２５０００のポリアミド樹脂ＰＡ−１を取り出した。
【００５４】
（参考例２）（ポリアミド樹脂ＰＡ−２の合成）
酸としてダイマー酸（ユニケマ社製、商品名ＰＲＩＰＯＬ１００９）およびアゼライン酸（ダイマー酸／アジピン酸＝２／１（モル比））を、ジアミンとしてヘキサメチレンジアミンおよびジエチレントリアミンをほぼ当量の範囲で、参考例１と同様に脱水重縮合反応を行い、側鎖にアミノ基を有するポリアミド樹脂ＰＡ−２を得た（分子量２６０００、アミン価１０）。
【００５５】
（参考例３）（ポリアミド樹脂ＰＡ−３の合成）
参考例２で得られたポリアミド樹脂ＰＡ−２にヒドロキシフェニル安息香酸を該ポリアミド樹脂のアミン価に相当するモル数だけ添加し脱水縮合反応を行い、フェノール基を側鎖に有するポリアミド樹脂ＰＡ−３を得た（分子量２６０００、アミン価０．８）。
【００５６】
（参考例４）（ポリアミド樹脂ＰＡ−４の合成）
参考例１で得られたポリアミド樹脂ＰＡ−１にヒドロキシフェニル安息香酸を該ポリアミド樹脂のアミン価に相当するモル数だけ添加し脱水縮合反応を行い、フェノール基を分子末端に有するポリアミド樹脂ＰＡ−４を得た（分子量２５０００、アミン価０．８）。
【００５７】
実施例、比較例に使用したフェノール樹脂およびフェノールモノマーは以下のとおりである。
ショウノールＢＫＳ３１６：クレゾール型レゾール樹脂（昭和高分子製）
ショウノールＣＫＭ１６３６：ｐ−ｔＢｕ型レゾール樹脂（昭和高分子製）
ショウノールＣＫＳ３８０Ａ：高分子量ビスフェノールＡ型レゾール樹脂（昭和高分子製）
ＴＤ７７３：ｐ−ｔＢｕ型レゾール樹脂（ＤＩＣ製）
ベルパールＳ８９０：高分子量ストレート型レゾール樹脂（鐘紡製）
ＭＲ−１：ビスフェノールＡ型（四官能メチロール）モノマー（明和化成製）
ショウノールＣＫＳ３８６６Ａ：ビスフェノールＡ型（四官能メチロール）モノマー（昭和高分子製）
ＴＨＭＰ（トリヒドロキシメチルフェノール）：ストレート型（三官能メチロール）モノマー。
【００５８】
（実施例１）
（ｉ）ＴＡＢ用テープの作製
メタノール／トルエン＝２０／８０（重量比）の混合溶媒に、参考例１および３で得られたポリアミド樹脂ＰＡ−３、ビスフェノールＡ型エポキシ樹脂（ジャパン・エポキシ・レジン（株）製、“エピコート”８２８）、フェノール樹脂（昭和高分子（株）製、“ショウノール”ＢＫＳ３１６）およびフェノールモノマー（明和化成（株）製、ＭＲ−１）を、それぞれ表１に示す重量比で固形分２０重量％となるように配合し、さらに全固形分に対し０．５重量％の１，８―ジアザビシクロ［５，４，０］ウンデセン−７（ＤＢＵ）を硬化促進剤として添加し、３０℃で撹拌、混合して接着剤溶液を作製した。この接着剤溶液をバーコータで、離型処理を施した保護フィルム（“ルミラー”）に約１２μｍの乾燥厚さとなるように塗布し、１８０℃で１分間の乾燥を行い接着剤シートを作製した。さらに、得られた接着剤シートを厚さ７５μｍのポリイミドフィルム（宇部興産（株）製、“ユーピレックス”７５Ｓ）に１００℃、０．１ＭＰａの条件でラミネートし、ＴＡＢ用テープを作製した。
【００５９】
（ii）半導体集積回路接続用基板の作製
上記の手順で得られたＴＡＢ用テープを用いて、前述の評価方法（２）と同一の方法で半導体集積回路接続用の導体幅５０μｍの回路を形成し、図３に示す半導体集積回路接続用基板を得た。
【００６０】
（iii）半導体装置の作製
上記（ii）で得られた半導体集積回路接続用基板を用いて、４５０℃、１分の条件でインナーリードボンディングを行い、半導体集積回路を接続した。しかるのちに、エポキシ系液状封止剤（ナミックス（株）製“チップコート”１３２０−６１７）で樹脂封止を行ない、図４で示される半導体装置を得た。
【００６１】
（実施例２〜１３）
実施例１の接着剤溶液を表１〜２に示す組成のものにした以外は実施例１と同様にして、ＴＡＢ用テープ、半導体集積回路接続用基板および半導体装置を得た。
【００６２】
（実施例１４）
実施例１の接着剤溶液を表２に示す組成のものにかえ、ポリイミドフィルム（宇部興産（株）製、“ユーピレックス”７５Ｓ）に１３０℃、０．１ＭＰａの条件でラミネートを行った以外は実施例１と同様にして、ＴＡＢ用テープ、半導体集積回路接続用基板および半導体装置を得た。
【００６３】
（比較例１〜３）
実施例１の接着剤溶液を表２に示す組成のものにした以外は実施例１と同様にして、ＴＡＢ用テープ半導体集積回路接続用基板および半導体装置を得た。
【００６４】
実施例１〜１４および比較例１〜３の結果を表１〜２に示す。上記各実施例および各比較例から、本発明の半導体用接着剤付きテープを用いたＴＡＢ用テープは、ＡＣＦ実装品の剥離発生率が小さく、ＡＣＦとの長期接着信頼性に優れることがわかった。また熱可塑性エラストマを適宜使用することにより、更に低反りに優れる半導体用接着剤付きテープであることがわかった。
【００６５】
【表１】
2006273996.tif 000002
【００６６】
【表２】
2006273996.tif 000003
【図面の簡単な説明】
【００６７】
【図１】半導体装置用接着剤付きテープを用いた半導体装置（ＢＧＡ）の一態様を示す断面図である。
【図２】半導体装置用接着剤付きテープを用いた半導体装置（ＣＳＰ）の一態様を示す断面図である。
【図３】半導体集積回路搭載前の半導体集積回路接続用基板の一態様を示す斜視図である。
【図４】図３の半導体集積回路接続用基板を用いた半導体装置の一態様を示す断面図である。
【符号の説明】
【００６８】
１、１２、２０  有機絶縁性フィルム
２、１３、２１  接着剤層
３  スプロケット孔
４  デバイス孔
５、１４、２２  リード
６  インナーリード部
７  アウターリード部
８、１５、２３  半導体集積回路
９、１６、２４  封止樹脂
１０、１７、２５  金バンプ
１１  保護膜
１８、２６  半田ボール
１９  スティフナー
２７  ソルダーレジスト
【図１】
2006273996.tif 000004
【図２】
2006273996.tif 000005
【図３】
2006273996.tif 000006
【図４】
2006273996.tif 000007